(57)【要約】【課題】 高重合度のポリエステル樹脂組成物およびそれを用いた梱包用バンド、またその製造方法を提供する。【解決手段】 ポリエステル分子中の水酸基と反応して重合できる官能基を二個以上有する化合物と、ポリエステル分子中のカルボキシル基と反応して重合できる官能基を二個以上有する化合物とをそれぞれポリエステル樹脂に混合する。そこで、それぞれ異なる末端基に結合できる官能基をもつ化合物を二種類以上用いることによって、さらにその重合度を上げることができ、特性の優れたポリエステル樹脂を得ることができる。また、さらにこのポリエステル樹脂組成物を用いて梱包用バンドを形成させれば、高重合度で特性の優れたバンドを得ることができる。【選択図】      なし【特許請求の範囲】
【請求項１】
ポリエステル分子が、ポリエステル分子中の水酸基と反応して重合できる官能基を二個以上有する化合物と、ポリエステル分子中のカルボキシル基と反応して重合できる官能基を二個以上有する化合物とを介して直鎖及び／または分枝鎖状に連結されたことを特徴とするポリエステル樹脂組成物。
【請求項２】
ポリエステル分子中の水酸基と反応して重合できる官能基はＮ−アシルラクタム基であるとともに、ポリエステル分子中のカルボキシル基と反応して重合できる官能基はエポキシ基、オキサゾリン基、カルボジイミド基の群から選ばれる少なくとも１つであることを特徴とする請求項１に記載のポリエステル樹脂組成物。
【請求項３】
ポリエステルは、再生ポリエステル樹脂であることを特徴とする請求項１または２に記載のポリエステル樹脂組成物。
【請求項４】
請求項１〜３に記載のポリエステル樹脂組成物を用いたことを特徴とする梱包用バンド。
【請求項５】
ポリエステル樹脂と、ポリエステル分子中の水酸基と反応して重合できる官能基を二個以上有する化合物と、ポリエステル分子中のカルボキシル基と反応して重合できる官能基を二個以上有する化合物とを含む組成物を加熱溶融し、重合させたことを特徴とするポリエステル樹脂組成物の製造方法。
【請求項６】
ポリエステル分子中の水酸基と反応して重合できる官能基はＮ−アシルラクタム基であるとともに、ポリエステル分子中のカルボキシル基と反応して重合できる官能基はエポキシ基、オキサゾリン基、カルボジイミド基の群から選ばれる少なくとも１つであることを特徴とする請求項５に記載のポリエステル樹脂組成物の製造方法。
【請求項７】
ポリエステルは、再生ポリエステル樹脂であることを特徴とする請求項５または６に記載のポリエステル樹脂組成物の製造方法。
【請求項８】
ポリエステル樹脂と、ポリエステル分子中の水酸基と反応して重合できる官能基を二個以上有する化合物と、ポリエステル分子中のカルボキシル基と反応して重合できる官能基を二個以上有する化合物とを含む組成物を加熱溶融し、重合させた溶融物を帯状に押出すとともに得られた帯状物を長さ方向に延伸したのち熱固定することを特徴とする梱包用バンドの製造方法。
【請求項９】
ポリエステル分子中の水酸基と反応して重合できる官能基はＮ−アシルラクタム基であるとともに、ポリエステル分子中のカルボキシル基と反応して重合できる官能基はエポキシ基、オキサゾリン基、カルボジイミド基の群から選ばれる少なくとも１つであることを特徴とする請求項８に記載の梱包用バンドの製造方法。
【請求項１０】
ポリエステルは、再生ポリエステル樹脂であることを特徴とする請求項８または９に記載の梱包用バンドの製造方法。
【発明の詳細な説明】
【技術分野】
【０００１】
本発明は、高重合度のポリエステル樹脂組成物およびそれを用いた梱包用バンドに関するものであり、主に再生ポリエステル樹脂からなる強度特性の高いポリエステル樹脂樹脂組成物に関するものである。
【背景技術】
【０００２】
ポリエステル樹脂、特にポリエチレンテレフタレート（ＰＥＴ）樹脂などは、優れた特性を持っており、繊維、フィルム、成形体として幅広くもちいられている。その製品の一つとして梱包用のバンドがある。梱包用のバンドは、樹脂の溶融物を帯状に押出成形するとともにその長さ方向に延伸して樹脂を配向させたものを熱固定したバンドであって、優れた物理的強度を発揮する。このようなポリエステル樹脂の機械的特性は、その重合度に大きく依存することが知られており、溶融粘度などがかかわる成形性の許容する範囲で高い重合度が求められる。
【０００３】
また、ポリエステル樹脂は、それらの製品を回収して再利用することも盛んに行われている。しかしこのような再生樹脂を原材料に用いた場合、加水分解等の劣化によってバージン材料に比べて重合度が低下しているため機械特性が低くなってしまい、物理的強度も低く、前記のような梱包用のバンドには適さなかった。
【０００４】
この様な背景から、機械的特性を上げるためポリエステル樹脂の重合度を上げる様々な研究がなされてきた。その方法の一つに、固相重合法が挙げられる。固相重合法は、ポリエステルをその融点以下で長時間にわたり加熱することにより重合度を上げる方法であるが、極めて長時間を要するため生産性が低いという欠点がある。
【０００５】
また、特許文献１や特許文献２では、分子の末端に結合できる官能基を二つ以上有する化合物を添加して溶融状態で反応させて、二つ以上のポリエステル分子を結合させてポリエステル樹脂の重合度を上げる方法が提案されている。この方法は、溶融、混合という簡単な手段で短時間に重合度の高いポリエステル樹脂を得ることができる非常に有効な手段である。
【０００６】
【特許文献１】特開平１１−１１５０２５号公報
【特許文献２】特開昭６３−９９２２８号公報
【発明の開示】
【発明が解決しようとする課題】
【０００７】
しかしながら、上記の文献に示された方法では、機械特性が十分に向上したとは言えず、特に梱包用バンドに用いる場合に重要となる耐縦割れ性をはじめとした機械特性のさらなる向上が望まれていた。
【０００８】
そこで本発明は上記の如き問題点に鑑みてなされたものであり、機械特性の優れた高重合度のポリエステル樹脂組成物およびそれを用いた梱包用バンド、また、その製造方法を提供せんとするものであって、特には再生ポリエステル樹脂を用いることのできるものである。
【課題を解決するための手段】
【０００９】
上記目的を達成するために、本発明は次のような構成としている。すなわち、ポリエステル分子が、ポリエステル分子中の水酸基と反応して重合できる官能基を二個以上有する化合物と、ポリエステル分子中のカルボキシル基と反応して重合できる官能基を二個以上有する化合物とを介して直鎖及び／または分枝鎖状に連結されたことを特徴とするものである。
【００１０】
ポリエステル樹脂は、ジカルボン酸とジオールとがエステル結合によって共重合したものであり、その分子の末端に水酸基またはカルボキシル基をもつ。この末端の水酸基またはカルボキシル基に重合可能な官能基を分子内に二つ以上持つ化合物を反応させることによって、複数のポリエステル分子を重合させることができ、ポリエステル樹脂の重合度を向上させることができる。
【００１１】
本発明ではポリエステル分子中の水酸基と反応して重合できる官能基を二個以上有する化合物と、ポリエステル分子中のカルボキシル基と反応して重合できる官能基を二個以上有する化合物とをそれぞれポリエステル樹脂に混合するところに特徴がある。これらの化合物は、単独でポリエステル樹脂に配合してもその重合度を向上させることができる。しかしながら、単独で用いた場合では、それぞれの化合物で結合できる末端基が決まっているため、重合度の向上には限界がある。そこで、それぞれ異なる末端基に結合できる官能基をもつ化合物を二種類以上用いることによって、さらにその重合度を上げることができ、特性の優れたポリエステル樹脂を得ることができる。
【００１２】
また、本発明の方法によればポリエステル分子の末端にあるカルボキシル基を減少できる。末端のカルボキシル基は、耐乾熱性および耐湿熱性を左右し、その数が少ないほど物性は良好となる。
【００１３】
また、ポリエステル分子中の水酸基と反応して重合できる官能基はＮ−アシルラクタム基であるとともに、ポリエステル分子中のカルボキシル基と反応して重合できる官能基はエポキシ基、オキサゾリン基、カルボジイミド基の群から選ばれる少なくとも１つであることを特徴とするものである。
【００１４】
ポリエステルの末端にある水酸基と反応して結合する官能基は、Ｎ−アシルラクタム基が好ましく、この様な官能基を二つ持つ化合物としてビスラクタム化合物がある。また、カルボキシル基と反応して結合する官能基としては、エポキシ基、オキサゾリン基、カルボジイミド基等があり、化合物としては、エポキシ化合物、オキサゾリン化合物、カルボジイミド化合物などがあり、汎用性や取り扱いの良さ、コストなどを考慮するとエポキシ化合物を用いるとよい。
【００１５】
また、ポリエステル樹脂は、再生ポリエステル樹脂であることを特徴とするものである。
【００１６】
本発明は、バージン材料に比べ重合度の低下してしまった再生ＰＥＴ樹脂などの再生ポリエステル樹脂に対して極めて有効である。ＰＥＴ樹脂はＰＥＴボトルをはじめ汎用的に様々な製品に用いられており、それらの製品の廃棄品を回収し、それを原料として再び用いることが盛んである。しかし、廃棄品を原料とした再生樹脂は、樹脂の劣化などによりその重合度が低下している。そのため、この再生樹脂をそのまま用いるとその機械特性は低いものとなってしまうが、本発明によれば、その重合度を格段に上げて、機械特性をバージン材料に匹敵するかまたはそれ以上まで向上させることができ、再生樹脂の適用製品を拡げることができ、資源循環に大きく貢献することができる。
【００１７】
また、前述のポリエステル組成物を用いて梱包用バンドを形成するとよい。
【００１８】
梱包用バンドは、樹脂の溶融物を帯状に押出成形するとともにその長さ方向に延伸して樹脂を配向させたものを熱固定したものであるが、その物理的強度は、その重合度に大きく依存することが知られており、成形性の許容する範囲で高い重合度が求められる。その他にもバンドがどの程度割けにくいかを示す耐縦割れ性も重要な物性値であって、重合度の高いものほど良好であることが知られている。すなわち、本発明により、重合度を向上させれば、より高強度の梱包用バンドを提供することができる。また、従来であれば、その物理的強度や耐縦割れの低さ、すなわち、重合度の低さから再生ポリエステル樹脂を梱包用バンドに用いることは不適であって、例えば用いるとしてもバージン原料と配合して用いたりしていたが、本発明によれば、再生ポリエステル樹脂を原材料としても十分に重合度を向上させることができ、耐縦割れ性および物理的強度の十分な梱包用バンドを提供できる。
【００１９】
また、ポリエステル樹脂と、ポリエステル分子中の水酸基と反応して重合できる官能基を二個以上有する化合物と、ポリエステル分子中のカルボキシル基と反応して重合できる官能基を二個以上有する化合物とを含む組成物を加熱溶融し、重合させたことを特徴とするものである。
【００２０】
本発明では、ポリエステル樹脂に適切な量のポリエステル分子中の水酸基と反応して重合できる官能基を二個以上有する化合物とポリエステル分子中のカルボキシル基と反応して重合できる官能基を二個以上有する化合物とを混合し、加熱して溶融させることにより重合反応を進行させ、重合度を高めとともに末端のカルボキシル基を減少させることができる。
【００２１】
また、ポリエステル樹脂と、ポリエステル分子中の水酸基と反応して重合できる官能基を二個以上有する化合物と、ポリエステル分子中のカルボキシル基と反応して重合できる官能基を二個以上有する化合物とを含む組成物を加熱溶融し、重合させた溶融物を帯状に押出すとともに得られた帯状物を長さ方向に延伸したのち熱固定することを特徴とするものである。
【００２２】
ポリエステル樹脂に適切な量のポリエステル分子中の水酸基と反応して重合できる官能基を二個以上有する化合物とポリエステル分子中のカルボキシル基と反応して重合できる官能基を二個以上有する化合物とを混合し、加熱して溶融させて重合反応を進行させ、重合度を高めとともに末端のカルボキシル基を減少させた溶融物をそのまま帯状に押出成形し、さらに押出成形した帯状物を長さ方向に３〜１０倍程度の延伸倍率で延伸することでポリエステル樹脂を配向させて梱包用バンドに必要な物理強度を発現させることができる。その後さらに熱をかけて熱固定を行えばよい。
【００２３】
このような工程により、優れた機械特性と強度を有する梱包用バンドを得ることができる。また、再生ポリエステル樹脂を原材料に用いた場合でも、十分に重合度を高くすることができ、高い強度を持つ梱包用バンドを得ることができる。
【発明の効果】
【００２４】
本発明によれば、ポリエステル樹脂と、ポリエステル分子中の水酸基と反応して重合できる官能基を二個以上有する化合物と、ポリエステル分子中のカルボキシル基と反応して重合できる官能基を二個以上有する化合物とを含み、これらを重合反応させることにより、複数のポリエステル分子を重合させることができ、ポリエステル樹脂の重合度を工業的に効率良く向上させることができ、同時に末端基のカルボキシル基を減少させることができる。したがって本発明により得られたポリエステル樹脂組成物は、機械特性や物理強度、耐乾熱性、耐湿熱性などにすぐれたのものとできる。
【００２５】
また、このとき、それぞれ異なる末端基に結合できる官能基をもつ化合物を二種類以上用いることによって、さらにその重合度を上げることができ、特性の優れたポリエステル樹脂を得ることができる。
【００２６】
また、本発明は、バージン材料に比べ重合度の低下してしまった再生ポリエステル樹脂に対して極めて有効であり、樹脂の劣化や成形時の熱履歴などによりその重合度が低下した樹脂に対しても、その重合度を格段に上げて、特性をバージン材料に匹敵するかまたはそれ以上まで向上させることができる。
【００２７】
また、本発明のポリエステル樹脂組成物を梱包用バンドに用いれば、より高強度の梱包用バンドを提供することができる。また、再生ポリエステル樹脂を原材料を用いてもよく、耐縦割れ性および物理的強度の十分な梱包用バンドを提供できる。
【発明を実施するための最良の形態】
【００２８】
本発明に係わる実施の形態について、具体的に説明する。
【００２９】
本発明の実施例では、重合度の指標として固有粘度（ＩＶ値：単位ｄｌ／ｇ）を用いている。固有粘度は、フェノールとテトラクロロエタンの１：１（重量比）の混合溶媒に樹脂を溶解し、２５℃でその固有粘度を測定した。重合度が増加するとＩＶ値が上昇する相関があり、重合度が上昇することによって、バンド状に形成した際の物理強度や耐縦割れ性は向上することがわかっている。
【００３０】
まず、ポリエステル樹脂にポリエステル分子中の水酸基と反応して重合できる官能基を二個以上有する化合物と、ポリエステル分子中のカルボキシル基と反応して重合できる官能基を二個以上有する化合物とを配合し、ポリエステル樹脂の融点よりも若干高い温度で上記混合物を溶融して混合した。具体的には、溶融温度は一般に２５０℃〜３００℃とし、前記温度で重合反応を進行させるとよい。
【００３１】
重合度は、溶融混合時間で制御でき、その添加する化合物やポリエチレン樹脂によって、混練時間、すなわち反応時間は変化する。反応時間が短いと十分に重合が行われず、また逆に反応時間が長いと、ポリエステル分子の切断反応が支配的になるので、適切な反応時間とする必要がある。
【００３２】
溶融し反応させて重合度を向上させた樹脂組成物は、溶融状体でそのまま成形を行ってもよい。
【００３３】
本発明に用いるポリエステル樹脂は、ポリエチレンテレフタレート（ＰＥＴ）に代表され、これを用いるのが好ましいが、特に限定されるものではなく、要は、ジカルボン酸とジオールとの共重合体であれば良く、本発明の効果を発揮することができる。ポリエチレンテレフタレートは、テレフタル酸とエチレングリコールの共重合体であるが、その他にも例えば、ポリエステル樹脂を構成するジカルボン酸として、イソフタル酸、ナフタレンジカルボン酸、ジフェニルジカルボン酸、ジフェニルスルホンジカルボン酸、ジフェノキシエタンジカルボン酸、ジフェニルエーテルジカルボン酸、ジフェニルケトンジカルボン酸、メチルテレフタル酸、メチルイソフタル酸、スルホイソフタル酸、アントラセンジカルボン酸、コハク酸、ジエチルコハク酸、アジピン酸、メチルアジピン酸、トリメチルアジピン酸、セバチン酸、デカンジカルボン酸、ドデカンジカルボン酸、シクロペンタンジカルボン酸、シクロヘキサンジカルボン酸、マロン酸、ジメチルマロン酸、グルタル酸、ジメチルグルタル酸、ピメリン酸、アゼライン酸、スベリン酸等が挙げられ、また、ポリエステル樹脂を構成するジオールとしては、トリメチレングリコール、テトラメチレングリコール、ヘキサメチレングリコール、デカメチレングリコール、ネオペンチルグリコール、シクロヘキサンジメタノール、シクロヘキサンジオール、ポリオキシエチレングリコール、ポリオキシプロピレングリコール、ポリオキシテトラメチレングリコール、プロパンジオール、ブタンジオール、ペンタンジオール、ヘキサンジオール、ネオペンチルグリコール等が挙げられ、これらから選ばれた共重合体であってもよい。
【００３４】
また、廃棄品を回収した再生ポリエステル樹脂でも良く、特にＰＥＴは、リサイクルが盛んであるため、工業的に好適に用いることができる。また、本発明に用いるポリエステル樹脂は、ペレット状になされたものでもよいし、再生品であれば、成形品の粉砕品であってもよい。
【００３５】
上記のポリエチレン樹脂に混合するポリエステル分子中の水酸基と反応して重合できる官能基を二個以上有する化合物としては、その水酸基と反応して重合でき官能基として、Ｎ−アシルラクタム基をその化合物中に二つ以上有する化合物が好ましい、具体的には、ビスラクタム系化合物などが挙げられ、一般式は式１で表される。このなかでもＲ：Ｃ＝Ｏのものが好適に用いることができる。ここで、式１中のｎは整数、Ｒは炭化水素を骨格とした構造である。
2005213392.tif 000002
【００３６】
また、ポリエステル分子中のカルボキシル基と反応して重合できる官能基は、例えばエポキシ基、オキサゾリン基、カルボジイミド基等があり、その化合物としてそれらの官能基を二つ以上有すればよい。具体的にはエポキシ化合物、ビスオキサゾリン、カルボジイミドが挙げられる。この中でも、特に汎用性の高いエポキシ化合物を用いると良く、コスト的にも好ましい。用いるエポキシ化合物は、一般にエポキシ化合物として汎用的に用いられているものを広く利用できる。その分子は、低分子量のものでもよいし、高分子量のものでもよい。例えば、ビスフェノールＡ型エポキシ樹脂、ビスフェノールＦ型エポキシ樹脂、ビスフェノールＡＤ型エポキシ樹脂、ビスフェノールＳ型エポキシ樹脂、環状脂肪族エポキシ樹脂、グリシジルエステル系エポキシ樹脂、グリシジルアミン系エポキシ樹脂などを用いてもよい。また、ポリアルキレングリコールジグリシジルエーテル、アルキレングリコールジグリシジルエーテルなどの２官能のエポキシ化合物でもよい。
【００３７】
さらに、このとき、反応を促進させるために、適切な触媒を添加しておいてもよい。触媒を添加することによって、ビスラクタムやエポキシ化合物の開環反応やポリエステル樹脂との重合反応を促進させ、速やかに反応させたり、選択的に反応させたりすることができる。
【００３８】
上記のポリエステル樹脂およびポリエステル分子中の水酸基と反応して重合できる官能基を二個以上有する化合物、ポリエステル分子中のカルボキシル基と反応して重合できる官能基を二個以上有する化合物と、必要ならば触媒とを適切な配合比で溶融混合して反応させればよいが、このときその反応を、最終的に成形する成形機の中で直接行ってもよいし、ミキシングロールやミキサーの中で行ってもよい。また、事前に予備混合を行っておいてもよい。
【００３９】
また、ポリエステル樹脂組成物を梱包用バンドに成形する場合は、重合反応させた加熱溶融物を、バンドの断面形状の口金から溶融物をバンド状の断面形状に対応したスリットから押し出す。そこで帯状に押し出されたのち、冷却層で８０℃〜２００℃程度まで冷却され、そして長さ方向に延伸される。このとき、延伸倍率は３〜１０倍程度が好ましく、1段または２段で延伸される。延伸は、少なくとも二つの一対のローラーを用い、二つのローラーの速度を調節することにより延伸倍率をコントロールすればよい。またそのローラーの間隔を調整することで、厚みを一定とし、さらに横方向にも延伸を行うこともできる。延伸されたバンド状物は、１００℃〜２５０℃程度で１〜１０秒間熱固定され、必要によって表面にエンボス加工などを施し、巻き取られて製品とされる。
【００４０】
上記のように梱包用バンドを形成する場合、バージン材料、再生品のいずれのポリエステル樹脂を用いた場合でもＩＶ値による指標で０．８〜１．２程度まで、重合反応を進行させておくとよく、機械特性や物理強度が十分な梱包用バンドを得ることができる。
【００４１】
本発明の梱包用バンドの形状は、結束用として用いることのできる長さを有するものであれば特に限定されるものではなく、テープ状、リボン状、紐状、帯状などがある。その厚さは、１００μｍ〜２０００μｍ、幅は３〜１５００ｍｍのものが好適である。
【００４２】
本発明に係わる実施の形態について、以下に実施例により説明する。
【００４３】
（実施例１）
廃棄品をフレーク状にした再生ポリエステル樹脂（主にＰＥＴ樹脂からなる。初期におけるＩＶ値：０．７６３）１００重量部に対し、ポリエステル分子中の水酸基と反応して重合できる官能基を二個以上有する化合物として、ビスラクタムであるカルボニルビスカプロラクタムを０．３部、ポリエステル分子中のカルボキシル基と反応して重合できる官能基を二個以上有する化合物として、エポキシ化合物であるグリシジルエステル系エポキシ樹脂１．０部混合した。これらをプラストミルに投入し、溶融させて５０ｒｐｍで混錬しながら２８０℃で重合反応を行った。このとき、溶融混錬時間を４分とすると最もＩＶ値が高くなり、この時点で取り出し、ポリエステル樹脂組成物を得た。このポリエステル樹脂組成物のＩＶ値は０．９２８であった。
【００４４】
（比較例１）
廃棄品をフレーク状にした再生ポリエステル樹脂（主にＰＥＴ樹脂からなる。初期におけるＩＶ値：０．７６３）１００重量部に対し、ポリエステル分子中の水酸基と反応して重合できる官能基を二個以上有する化合物として、カルボニルビスカプロラクタムを０．６部混合し、これらをプラストミルに投入し、溶融させて５０ｒｐｍで混錬しながら２８０℃で重合反応を行った。このとき溶融混錬時間を９．５分とすると最もＩＶ値が高くなり、この時点で取り出した。このポリエステル樹脂組成物のＩＶ値は０．７９０であった。
【００４５】
（比較例２）
廃棄品をフレーク状にした再生ＰＥＴ樹脂（初期におけるＩＶ値：０．７６３）１００重量部に対し、ポリエステル分子中のカルボキシル基と反応して重合できる官能基を二個以上有する化合物として、グリシジルエステル系エポキシ樹脂１．０部混合し、これらをプラストミルに投入し、溶融させて５０ｒｐｍで混錬しながら２８０℃で重合反応を行った。このとき溶融混錬時間を３分とすると最もＩＶ値が高くなり、この時点で取り出した。このポリエステル樹脂組成物のＩＶ値は０．８７３であった。
【００４６】
上記のように、ポリエステル樹脂にポリエステル分子中の水酸基と反応して重合できる官能基を二個以上有する化合物と、ポリエステル分子中のカルボキシル基と反応して重合できる官能基を二個以上有する化合物とを加えたポリエステル樹脂組成物は、それぞれの化合物を単独で加えるよりも格段に高いＩＶ値、すなわち、高い重合度を示す。
【００４７】
（実施例２）
次に実施例１と同様の混合品を梱包用バンド押出機に投入し、溶融混錬時間が２８０℃４分の実施例１と同様となるように設定し、重合反応を進行させその溶融樹脂をそのまま押出機で押出しバンド状物を形成した。押出機は、金口が長方形で、幅４０ｍｍ厚さ２ｍｍであった。押出された溶融樹脂は一旦１００℃まで冷却され、その後長さ方向に約５倍の延伸がかけられた。延伸後２００℃で熱固定を行って冷却後に巻き取られた。このようにして得られた梱包用バンドは、幅が１５ｍｍ、厚み０．５ｍｍであった。
【００４８】
上記のように、ポリエステル樹脂にポリエステル分子中の水酸基と反応して重合できる官能基を二個以上有する化合物と、ポリエステル分子中のカルボキシル基と反応して重合できる官能基を二個以上有する化合物とを加えて梱包用バンドを成形すれることにより、重合度の高い優れた特性をもつ梱包用バンドを得ることができる。